СПОСОБ ПРОИЗВОДСТВА ПОЛИАМИДА

1. Способ получения полиамида из по меньшей мере одной двухосновной кислоты, из по меньшей мере одного диамина и из по меньшей мере одного лактама, включающий следующие этапы:
a) концентрирования с помощью испарения воды водного раствора соли двухосновной кислоты и диамина, полученного путем смешивания по меньшей мере одной двухосновной кислоты и по меньшей мере одного диамина,
b) полимеризации под давлением концентрированного водного раствора,
c) понижения давления в полимеризационной среде в целях удаления остаточной воды с помощью испарения,
d) необязательного выдерживания полимера при температуре, при атмосферном давлении или при пониженном давлении в целях достижения желательной степени полимеризации,
e) необязательного формования полученного полимера,
отличающийся тем, что лактам вводят в раствор или полимеризационную среду в конце этапа a) или после этапа a);
и тем, что доля по весу единиц мономера, полученных из лактама конечного полимера, по отношению к весу конечного полимера составляет от 2,5 до 25%, преимущественно от 3 до 20%, предпочтительно от 5 до 20% и более предпочтительно от 10 до 15%.
2. Способ по п.1, отличающийся тем, что лактам вводят перед этапом d).
3. Способ по п.2, отличающийся тем, что лактам вводят перед этапом b).
4. Способ по п.1 или 2, отличающийся тем, что водный раствор соли двухосновной кислоты и диамина перед его концентрированием согласно этапу a) не содержит лактама.
5. Способ по любому одному из пп.1-3, отличающийся тем, что концентрация по весу соли в водном растворе соли двухосновной кислоты и диамина перед этапом a) составляет от 40 до 70%.
6. Способ по любому одному из пп.1-3, отличающийся тем, что концентрация по весу соли в водном растворе соли двухосновной кислоты и диамина после этапа a) составляет от 55 до 90%.
7. Способ по любому одному из пп.1-3, отличающийся тем, что смесь, полученную по завершении этапа a), переносят по меньшей мере в один реактор полимеризации.
8. Способ по любому одному из пп.1-3, отличающийся тем, что в течение этапа e) полученный полимер формуют в гранулы.
9. Способ по любому одному из пп.1-3, отличающийся тем, что мономеры двухосновной кислоты выбраны из перечня, состоящего из адипиновой, глутаровой, пробковой, себациновой, додекандиовой, изофталевой, терефталевой, азелаиновой, пимелиновой, нафталиндикарбоновой и 5-сульфоизофталевой кислот.
10. Способ по любому одному из пп.1-3, отличающийся тем, что мономеры диамина выбраны из перечня, состоящего из гексаметилендиамина, гептаметилендиамина, тетраметилендиамина, пентаметилендиамина, октаметилендиамина, нонаметилендиамина, декаметилендиамина, 2-метилпентаметилендиамина, ундекаметилендиамина, додекаметилендиамина, ксилилендиамина или изофорондиамина.
11. Способ по любому одному из пп.1-3, отличающийся тем, что мономеры лактама выбраны из перечня, состоящего из капролактама, додеканолактама, бутиролактама, валеролактама и ундеканолактама.
12. Способ по любому одному из пп.1-3, отличающийся тем, что мономер двухосновной кислоты содержит по меньшей мере 80 мол.% адипиновой кислоты.
13. Способ по любому одному из пп.1-3, отличающийся тем, что мономер диамина содержит по меньшей мере 80 мол.% гексаметилендиамина.
14. Способ по любому одному из пп.1-3, отличающийся тем, что сомономер лактама содержит по меньшей мере 80 мол.% капролактама.